(57)【要約】【課題】流動性、機械的性質、接着性、塗装性などに優れた変性ポリプロピレンを提供する。【解決手段】（Ａ）ポリプロピレン、（Ｂ）ビニルエーテル、（Ｃ）ラジカル開始剤、および、（Ｄ）スチレン系単量体を配合してなる変性ポリプロピレンは、他の樹脂との相溶性、無機充填剤などとの接着性、塗装性などに優れ、流動性や機械的性質に優れ、しかも軽量で安価なことから、産業界で幅広く適用することが出来る。【特許請求の範囲】
【請求項１】
（Ａ）ポリプロピレン、
（Ｂ）ビニルエーテル、
（Ｃ）ラジカル開始剤、および
（Ｄ）スチレン系単量体
を配合してなる変性ポリプロピレン。
【請求項２】
前記（Ｂ）ビニルエーテルが以下の構造を有する、ヒドロキシビニルエーテル誘導体であることを特徴とする請求項１〜２のいずれかに記載の変性ポリプロピレン。
Ｒ１−ＣＨ＝ＣＲ２−Ｏ−Ｘ−ＯＨ
（式中、Ｒ１およびＲ２は水素、および１〜４個の炭素原子を有するアルキル基から成る  群から選択される一価の基である。Ｘは２５〜約３００の範囲の分子量を有する二価の  基である。）
【請求項３】
前記（Ｂ）ヒドロキシビニルエーテル誘導体が２−ヒドロキシエチルビニルエーテルであることを特徴とする、請求項２に記載の変性ポリプロピレン。
【請求項４】
請求項１〜３のいずれかに記載の変性ポリプロピレンを含む成形体。
【請求項５】
前記成形体は、射出成形体、押し出し成形体、熱プレス成形体、シート、ボトルまたはケーブル、繊維である、請求項４に記載の成形体。
【請求項６】
請求項１〜３のいずれかに記載の変性ポリプロピレンを用いた電気・電子機器部品、通信部品または自動車部品。
【請求項７】
前記自動車部品は、自動車外板、バンパー、インスツルメンツパネル、ドア、ピラー、またはエアバッグ周辺部品である、請求項６に記載の自動車部品。
【請求項８】
請求項１〜３に記載の変性ポリプロピレンの製造方法であって、
前記（Ａ）〜（Ｃ）あるいは（Ａ）〜（Ｄ）を、供給機を用いて二軸押出し機または四軸押出し機に供給する工程、ならびに、前記押出し機のシリンダーおよびダイ温度を１３０〜２９０℃に設定して、前記押出し機内を溶融混練する工程、を含む、変性ポリプロピレンの製造方法。
【請求項９】
請求項１〜３に記載の変性ポリプロピレン、および変性ポリプロピレンの前記成分（Ｂ）と反応しうる官能基を含む熱可塑性樹脂樹脂から成る熱可塑性樹脂組成物およびその製造方法。
【発明の詳細な説明】
【技術分野】
【０００１】    本発明は変性ポリプロピレンおよびその製造方法に関する。
【背景技術】
【０００２】    ポリプロピレンは、耐熱性、成形加工性、機械的性質、耐薬品性などに優れ、しかも安価であることから電気・電子部品、家庭電化製品、ハウジング、包装材料、自動車部品など、工業的に幅広く用いられている。さらに近年、自動車軽量化の要望から、ポリプロピレンは、バンパー、内外装部品など自動車用途にも幅広く用いられている。【０００３】    しかしながら、ポリプロピレンは分子鎖中に極性基を持たないため、他の樹脂に対する相溶性や、無機充填剤などとの接着性が乏しいなどの難点があり、その改良が市場から要求されていた。【０００４】    これまでポリプロピレンは、以下の例に示すように、他の樹脂との相溶性や機械的性質の改良が施されてきた。
特許文献１には、炭化水素系の溶媒中で溶解したポリプロピレンに無水マレイン酸をグラフト共重合体させる方法について記載されているが、このグラフト共重合体の製造工程は非常に煩雑なものであった。
特許文献２には、ポリプロピレンに不飽和カルボン酸、ラジカル開始剤などを配合して成る変性ポリプロピレンは、曲げ弾性率、色相などに優れると記載されている。
特許文献３には、ポリプロピレンに無水マレイン酸やエポキシ基を含有する化合物を有機ラジカル発生剤の存在下でグラフト共重合体させる方法が記載されている。
特許文献４には、ポリプロピレンにエポキシ基含有アクリルアミド単量体をラジカル開始剤の存在下でグラフト共重合体したポリプロピレンに関して記載されている。
特許文献５には、ポリプロピレンにジエン系モノマー、不飽和グリシジル化合物などを溶融混練して得られる変性ポリプロピレンに関して記載されえいる。
特許文献６には２個以上の内部不飽和結合を有する不飽和脂肪酸エステルをポリプロピレンにグラフトさせた変性ポリプロピレンに関して記載されている。
特許文献７には、ポリエチレンに、特定の構造を有するフェノール系化合物を含有した変性ポリエチレン樹脂は低温衝撃性や他の樹脂との接着性などに優れると記載されている。
特許文献８には、ポリプロピレン、不飽和脂肪酸などに特定の有機過酸化物を配合してなる変性ポリプロピレンは、グラフト量が多く、生産性にも優れると記載されている。
特許文献９には、ポリプロピレン、アルキルフェノール樹脂、ラジカル開始剤を配合してなる変性ポリプロピレンは他の樹脂との相溶性や無機充填剤との接着性、高速延伸性などに優れると記載されている。
特許文献１０には、重合触媒を利用した、主鎖の末端に官能基を有するポリプロピレン系ブロック共重合体の製造方法に関して記載されている。【０００５】    上述の特許文献１〜１０に記載の変性ポリプロピレン系においては、主としてポリプロピレンなどにおける、接着性や他の樹脂との相溶性などを耐衝撃性の向上を目的として提案されたものであるが、いずれの場合も機械的性質が不十分である、他の樹脂との相溶性や接着性、塗装性などが不十分である、あるいは高価であるなど、いずれかの問題点が依然として残されていた。【０００６】
【特許文献１】特開昭４４−１５４２２号公報
【特許文献２】特開平１−２３６２１４号公報
【特許文献３】特開平２−２６９１０９号公報
【特許文献４】特開平５−３３９３２３号公報
【特許文献５】特開平７−１２６３３４公報
【特許文献６】特開平８−３０１９４６号公報
【特許文献７】特開平１１−２９３０６７号公報
【特許文献８】特開２００４−２１７７５４号公報
【特許文献９】特開２０１０−４３２３５号公報
【特許文献１０】特開２０１２−７２４１２号公報
【発明の開示】
【発明が解決しようとする課題】
【０００６】    これまでにポリプロピレンの機械的性質の向上、あるいは他の樹脂との相溶性、あるいは無機充填剤などとの接着性などの特性向上を目的とした提案は多数存在するが、ポリプロピレンと他の樹脂との相溶性や、無機充填剤などとの接着性、塗装性あるいは流動性などは必ずしも十分に向上するには至っていなかった。【０００７】    上記事情に鑑み、本発明は、流動性や機械的性質に優れ、他の樹脂との相溶性や無機充填剤などとの接着性、塗装性が優れ、しかも安価で軽量な変性ポリプロピレンを提供することを目的とする。
【課題を解決するための手段】
【０００８】    本発明者らは、かかる課題を解決するために鋭意検討を重ねた結果、ポリプロピレン、アルキルフェノール樹脂、エポキシ基含有エチレン共重合体およびラジカル発生剤を含むポリプロピレン系樹脂組成物が、上記課題を解決することを見出し、本発明を完成させた。【０００９】    すなわち前記課題は以下の本発明により解決される。【００１０】［１］（Ａ）ポリプロピレン、
（Ｂ）ビニルエーテル、
（Ｃ）ラジカル開始剤、および
（Ｄ）スチレン系単量体
を配合してなる変性ポリプロピレン。
［２］（Ｂ）ビニルエーテルが以下の構造を有する、ヒドロキシビニルエーテル誘導体で  あることを特徴とする［１］に記載の変性ポリプロピレン。
Ｒ１−ＣＨ＝ＣＲ２−Ｏ−Ｘ−ＯＨ
（式中、Ｒ１およびＲ２は水素、および１〜４個の炭素原子を有するアルキル基から成    る群から選択される一価の基である。Ｘは２５〜約３００の範囲の分子量を有する二    価の基である。）
［３］（Ｂ）ヒドロキシビニルエーテル誘導体が２−ヒドロキシエチルビニルエーテルで  あることを特徴とする、［２］に記載の変性ポリプロピレン。
［４］［１］〜［３］のいずれかに記載の変性ポリプロピレンを含む成形体。
［５］前記成形体は、射出成形体、押し出し成形体、熱プレス成形体、シート、ボトルま    たはケーブル、繊維である、［４］に記載の成形体。
［６］［１］〜［３］のいずれかに記載の変性ポリプロピレンを用いた電気・電子機器部    品、通信部品または自動車部品。
［７］前記自動車部品は、自動車外板、バンパー、インスツルメンツパネル、ドア、ピラ    ー、またはエアバッグ周辺部品である、請求項６に記載の自動車部品。
［８］［１］〜［３］に記載の変性ポリプロピレンの製造方法であって、
前記（Ａ）〜（Ｄ）を、供給機を用いて二軸押出し機または四軸押出し機に供給する    工程、ならびに、前記押出し機のシリンダーおよびダイ温度を１３０〜２９０℃に設    定して、前記押出し機内を溶融混練する工程、を含む、変性ポリプロピレンの製造方    法。
［９］［１］〜［３］に記載の変性ポリプロピレン、および変性ポリプロピレンの前記成    分（Ｂ）と反応しうる官能基を含む熱可塑性樹脂樹脂から成る熱可塑性樹脂組成物、    およびその製造方法。
【発明の効果】
【００１１】  本発明により、他の樹脂との相溶性や無機充填剤などとの接着性や塗装性に優れ、流動性や機械的性質に優れ、しかも軽量で安価な変性ポリプロピレンを提供できる。
【発明を実施するための最良の形態】
【００１２】  １．変性ポリプロピレン
（Ａ）ポリプロピレン
本発明は成分（Ａ）として、ポリプロピレンを含む。ポリプロピレンは、プロピレンの重合体であるが、本発明においては、他のモノマーとの共重合体も含む。本発明のポリプロピレンの例には、ホモポリプロピレン、プロピレンとエチレンおよび炭素数４〜１０のαオレフィンとのブロック共重合体（「ブロックポリプロピレン」ともいう）、プロピレンとエチレンおよび炭素数４〜１０のαオレフィンとのランダム共重合体（「ランダムポリプロピレン」ともいう）が含まれる。「ブロックポリプロピレン」と「ランダムポリプロピレン」を合わせて、「ポリプロピレン共重合体」ともいう。【００１３】    本発明においては、ポリプロピレンとして上記のホモポリプロピレン、ブロックポリプロピレン、ランダムポリプロピレンの１種あるいは２種以上を使用してよい。中でも本発明のポリプロピレンとしては、ホモポリプロピレンやブロックポリプロピレンが好ましい。【００１４】    ポリプロピレン共重合体に用いられる炭素数４〜１０のαオレフィンの例には、１−ブテン、１−ペンテン、イソブチレン、３−メチル−１−ブテン、１−ヘキセン、３，４−ジメチル−１−ブテン、１−ヘプテン、３−メチル−１−ヘキセンが含まれる。
ポリプロピレン共重合体中のエチレンの含有量は、全モノマー中、５質量％以下であることが好ましい。ポリプロピレン共重合体中の炭素数４〜１０のαオレフィンの含有量は、全モノマー中２０質量％以下であることが好ましい。【００１５】    ポリプロピレン共重合体は、プロピレンとエチレンとの共重合体、またはプロピレンと１−ブテンとの共重合体であることが好ましく、特にプロピレンとエチレンとの共重合体が好ましい。【００１６】    本発明におけるポリプロピレンのメルトフローレシオ（２３０℃、２．１６ｋｇ、１０分間）は、０．０５〜６０ｇであることが好ましく、１〜３０ｇであることがより好ましい。ポリプロピレンのメルトフローレシオが上記の範囲外であるとポリプロピレン系樹脂組成物の物性が不十分になることがある。メルトフローレシオは「ＭＦＲ」とも呼ばれる。【００１７】  （Ｂ）ビニルエーテル
本発明は、成分（Ｂ）としてビニルエーテルを含む。ビニルエーテルとしてはヒドロキシビニルエーテル誘導体が好ましく用いられる。ヒドロキシビニルエーテル誘導体は市販品もしくは公知の方法で製造したものを用いることが出来る。
ヒドロキシビニルエーテル誘導体としては、次式の構造のものが好ましく用いられる。
Ｒ１−ＣＨ＝ＣＲ２−Ｏ−Ｘ−ＯＨ
（式中、Ｒ１およびＲ２は水素、および１〜４個の炭素原子を有するアルキル基から成る群から選択される一価の基である。Ｘは２５〜約３００の範囲の分子量を有する二価の基である。）
好ましいヒドロキシビニルエーテル誘導体の具体例としては、例えば、２−ヒドロキシエチルビニルエーテル、２−ビニロキシエタノール、ジエチレングリコールモノビニルエーテル、４−ヒドロキシブチルビニルエーテル、３−ビニロキシプロパノール、４−ビニロキシブタノール、２−（４−ビニロキシブトキシ）エタノール、等が挙げられる。
なかでも、２−ヒドロキシエチルビニルエーテルが特に好ましく用いられる。
ヒドロキシビニルエーテル誘導体は、成分（Ａ）のポリプロピレンと反応し、ポリプロピレンを変性する役割を担うと考えられる。【００１８】    本発明は成分（Ｃ）としてラジカル開始剤を含む。本発明で使用するラジカル重合開始剤は、公知のものが用いられるが、成分（Ａ）と成分（Ｂ）および後述の成分（Ｄ）間の反応を起こさせるものが好ましい。成分（Ａ）と成分（Ｂ）および成分（Ｄ）を反応させる方法は特に限定されず、成分（Ａ）、（Ｂ）、（Ｄ）を溶媒中で加熱して反応させてもよいし、成分（Ａ）〜（Ｂ）を溶融混練して反応させてもよい。本発明においては、成分（Ａ）〜（Ｂ）を溶融混練させることが好ましいので、成分（Ｃ）は、これらの溶融混練時の温度において分解し、ラジカルを発生させるものが好ましい。このため、ラジカル開始剤としては、半減期が１分となるための温度が、１３０〜２７０℃であるラジカル開始剤が好ましい。【００１９】    ラジカル開始剤が成分（Ａ）と成分（Ｂ）および後述の成分（Ｄ）を反応させるメカニズムは明らかではないが、ラジカル開始剤が分解されて生じたラジカルが、（Ａ）ポリプロピレンの側鎖のメチル基、あるいは主鎖のメチレン基またはメチン基の水素原子を引き抜き、ポリプロピレン上に炭素ラジカルを発生させ、この炭素ラジカルが、（Ｂ）ビニルエーテル誘導体分子や（Ｄ）スチレン系単量体のベンゼン環を攻撃すると推察される。その結果、成分（Ａ）に成分（Ｂ）および成分（Ｄ）が結合したポリマーが生成されると考えられる。ただし、メカニズムはこれに限定されない。【００２０】    本発明における成分（Ｃ）のラジカル開始剤の例には、メチルエチルケトンパーオキサイド、シクロヘキサノンパーオキサイド等のケトンパーオキサイド類；ｎ−ブチル４，４ービス（ｔ−ブチルパーオキシ）バレレート、２，２−ビス（ｔ−ブチルパーオキシ）ブタン等のパーオキシケタール類；ｔ−ブチルハイドロパーオキサイド、クメンハイドロパーオキサイド、ジ−ｉ−プロピルベンゼンハイドロパーオキサイド、ｐ−メンタンハイドロパーオキサイド、１，１，３，３−テトラメチルブチルハイドロパーオキサイド等のハイドロパーオキサイド類；ジ−ｔ−ブチルパーオキサイド、ｔ−ブチルクミルパーオキサイド、ジクミルパーオキサイド、２，５−ジメチル−２，５−ジ（ｔ−ブチルパーオキシ）ヘキサン、２，５−ジメチル−２，５−ジ（ｔ−ブチルパーオキシ）ヘキセン−３等サイド、ジクミルパーオキサイド、２，５−ジメチル−２，５−ジ（ｔ−ブチルパーオキシ）ヘキサン、２，５−ジメチル−２，５−ジ（ｔ−ブチルパーオキシ）ヘキセン−３等のジアルキルパーオキサイド類；ｔ−ブチルパーオキシアセテート、ｔ−ブチルパーオキシオクトエート、ｔ−ブチルパーオキシ３，５，５−トリメチルヘキサノエート、ｔ−ブチルパーオキシラウレート、ｔ−ブチルパーオキシベンゾエート、ジ−ｔ−ブチルジパーオキシイソフタレート等のパーオキシエステル類；２，５−ジメチル−２，５−ジ（ベンゾイルパーオキシ）ヘキサン、ｔ−ブチルパーオキシマレイックアシッド、ｔ−ブチルパーオキシｉ−プロピルカーボネート等のパーオキシエステル類が含まれる。この中でも、ジーｔ−ブチルパーオキサイド、ｔ−ブチルクミルパーオキサイド、ジクミルパーオキサイドが好ましく用いられる。【００２１】    本発明の組成物における、成分（Ｄ）は、スチレン系単量体である。スチレン系単量体としては、スチレン、ｍ−メチルスチレン、ｐ−メチルスチレン、ｏ−メチルスチレン、２，４−ジメチルスチレン、２，５−ジメチルスチレン、３，４−ジメチルスチレン、３，５−ジメチルスチレンなどを挙げることが出来る。なかでもスチレンが好ましく用いられる。スチレン系化合物は、反応性が高くポリプロピレン鎖に生じたラジカルと速やかに反応するので、他のモノマーをポリプロピレンに導入しやすいと考えられる。本発明において、成分（Ｄ）は必須成分ではないが、成分（Ｄ）を配合することがより好ましい。【００２２】    本発明における配合する、成分（Ａ）／成分（Ｂ）の質量比は、９９．８〜６５／０．２〜３５が好ましく、９９．５〜８０／０．５〜２０であることがさらに好ましい。【００２３】    成分（Ｄ）の配合量は、成分（Ａ）と成分（Ｂ）の合計量１００質量部に対し、０〜６０質量部であり、１〜４０質量部がさらに好ましい。
成分（Ｃ）は、成分（Ａ）と成分（Ｂ）および成分（Ｄ）の合計量１００質量部に対し、０．００１〜８質量部であることが好ましく、０．１〜４．５質量部であることがより好ましい。【００２４】    本発明の組成物は、無機充填剤を含んでいてもよい。無機充填剤の例には、炭酸カルシウム、タルク、クレー、シリカ、炭酸マグネシウム、硫酸バリウム、酸化チタン、アルミナ、石膏、ガラスフレーク、ガラス繊維、炭素繊維、アルミナ繊維、シリカアルミナ繊維、ホウ酸アルミニウムウィスカ、チタン酸カリウム繊維が含まれる。
また、本発明の組成物は、必要に応じてさらに、有機充填剤、酸化防止剤、熱安定剤、光安定剤、難燃剤、滑剤、帯電防止剤、無機または有機系着色剤、防錆剤、架橋剤、発泡剤、蛍光剤、表面平滑剤、表面光沢改良剤、フッ素樹脂などの離型改良剤などの添加剤を含んでいてもよい。【００２５】    ２．本発明の変性ポリプロピレンの製造方法
本発明の変性ポリプロピレンは、各成分を配合して得られる。配合の例には、溶融混練することや、溶媒中で各種成分を混合することが含まれる。本発明の組成物は、発明の効果を損なわない範囲で任意に製造してよいが、高混練の二軸押し出し機や四軸押出し機を用いて溶融混練して製造されることが好ましい。以下、その製造方法について説明する。
本発明の組成物は、
１）各種成分を供給機を用いて、二軸押出し機や四軸押出し機に供給する工程、
２）二軸押出し機や四軸押出し機のシリンダーおよびダイ設定温度１３０〜２９０℃に設定して、前記二軸押出し機や四軸押出し機内を真空脱気装置で真空脱気しながら溶融混練する工程、を経て製造されることが好ましい。【００２６】    １）各成分は予めタンブラーもしくはヘンシェルミキサーのような装置で各成分を均一に混合してもよいし、必要な場合には混合を省き、供給機に供給される。供給機とは、一定量の原料を、二軸押出し機（以下「混練装置」という）に供給しうる装置であり、混練装置に装備される。供給機の例には、定量フィーダー、一軸押出し機、または混練装置とは異なる二軸押出し機が含まれる。【００２７】    ２）の工程の溶融混練においては、混練装置のシリンダーおよびダイの設定温度は１３０〜２９０℃とすることが好ましく、１７０〜２６０℃とすることがより好ましい。また、溶融混練の時間は、各成分の配合割合、溶融混練温度等により異なり一概には限定されるものではないが、１〜３０分程度とすることが好ましい。本工程における混練装置は、高混練の二軸押出し機および四軸押出し機であることが好ましい。【００２８】    混練は、総ての成分を、一カ所に設けられた供給機から、混練装置に供給して行ってよいし、混練装置の上流側と下流側に供給機を配置し、上流側の供給機に成分（Ａ）、（Ｂ）、（Ｃ），および（Ｄ）を供給し、下流側の供給機へさらに成分（Ａ）を供給して混練を行ってもよい。【００２９】    本工程の溶融混練時においては、混練装置に真空脱気装置を設置し、真空脱気を行いながら溶融混練する方法が好ましい。既に述べたとおり、各成分を溶融混練することで、成分（Ｃ）のラジカル発生作用により、成分（Ａ）と（Ｂ）、（Ｄ）が反応したポリマーが生成される。この際、真空脱気により、混練装置内での揮発成分、未反応成分などを除去すると、組成物の物性を一層向上させられる。特に、（Ｂ）や（Ｄ）のうち、（Ａ）ポリプロピレンと反応しなかったものは、組成物中に比較的低分子量の物質として残留することがある。低分子量の物質が、組成物中に残留すると、組成物の耐熱性の低下等を招くことがある。よって、真空脱気により、混練装置内での揮発成分、未反応成分などを除去する方法は有効である。【００３０】    ３．本発明の組成物の用途
本発明の変性ポリプロピレンは、射出成形、押し出し成形、ブロー成形、中空成形、回転成形、トランスファー成形、熱プレス成形、チューブ成形等の周知の加工方法により、射出成形体、押し出し成形体、ブロー成形体、中空成形体、回転成形体、トランスファー成形体、プレス成形体、チューブ成形体、繊維等に成形することができる。
また、上記本発明の変性ポリプロピレンを、例えば、Ｔダイから溶融樹脂を押出し巻き取るＴダイ法、環状ダイスを設置した押出し機から溶融樹脂を円筒状に押出し、冷却し巻き取るインフレーション成膜法、あるいは、熱プレス法や溶媒キャスト法により、フィルムまたはシートとして成形品を得ることもできる。【００３１】    本発明の変性ポリプロピレンは、流動性や引っ張り特性などの機械的性質に優れ、他の樹脂との相溶性や無機充填剤などとの接着性および塗装性が優れ、しかも軽量で安価である。そのため、本発明の組成物は、電気・電子機器部品、家電部品、または自動車内外装部品として好適である。【００３２】    自動車内外装部品の例には、自動車外板、ドア、ドアトリム、クォータートリム、バンパー、インスツルメンツパネル、フロントエンドモジュール、エアバッグ周辺部品、コックピット、ファンシュラウド、ラジエータークーリングファン、リザーブタンク、自動車用ホイールカバー、カウジング、ウインドウオッシャー液タンク、スポイラー、インスツルメントパネル、ボンネット、燃料ポンプハウジング、エアクリーナー、スロットボディ、インテークマニフィールド、ヒーターハウジング、ボンネット、ピラー、安全ベルト部品などの自動車部品が含まれる。中でも、自動車外板、ドア、バンパー、自動車用ホイールカバー、ドア、ドアトリム、ピラー、インスツルメンツパネル、エアバッグ周辺部品が、特に好ましい。【００３３】    その他にも、本発明の組成物は、電気・電子部品、家電部品、包装材、建築用内装材、コンテナ、フィルム、シート、ボトル、ハウジング、機械部品、繊維などへ幅広く適用することができる。
【実施例】
【００３４】    以下に本発明を実施例により説明するが、本発明はこれらによって限定されない。
（１）変性ポリプロピレン
成分（Ａ）のポリプロピレンとして以下のものを使用した。
ａ−１：住友化学株式会社製ポリプロピレン（ホモポリプロピレン）
ノーブレンＨ５０１
比重０．９【００３５】    成分（Ｂ）のビニルエーテルとして以下のものを使用した。
ｂ−１：丸善石油化学株式会社製の２−ヒドロキシエチルビニルエーテル。
沸点１４０℃
密度０．９８４【００３６】    成分（Ｃ）のラジカル開始剤として以下のものを使用した。
ｃ−１：  日本油脂株式会社製  ジクミルパーオキサイド
１ｍｉｎ分解温度（半減期が１分となる温度）    １７１℃【００３７】    成分（Ｄ）のスチレン系単謡量体として以下のものを使用した。
ｄ−１：和光純薬工業株式会社製  スチレン（特級）【００３８】（２）物性測定
（ｉ）溶融流れ度（ＭＦＲ）試験
ＪＩＳ  Ｋ７２１０に準拠して、東洋精機製作所株式会社製Ｆ−Ｆ０１型を使用して    、温  度２００℃、荷重５ｋｇで、ペレットに関して測定を行った。
（ｉｉ）引張試験
ダンベル形状の射出成形片を用いて、島津製作所株式会社製、引張試験機ＡＧ１００    Ｋｎｇ型を使用して、引張速度１０ｍｍ／ｍｉｎで行った。【００３９】（３）実施例１および比較例１〜２
成分（Ａ）はあらかじめ熱風型乾燥機を使用して、１２０℃で４時間予備乾燥を行っ    た。【００４０】    スクリューが同方向に回転するテクノベル株式会社製ＫＺＷ−１５ＦＲ−４５ＭＧ−    ＭＨ型四軸押出機（スクリュー径１５ｍｍ）のフィード口に供給機を設置した。
表１に示す組成で各成分の所定量を室温で十分にドライブレンドした。このドライブ    レンド物を前記供給機に供給した。比較例１に関しては、溶融混練は行わず、射出成    形のみを行った。【００４１】    上記四軸押出し機のシリンダー設定温度２００℃、スクリュー回転数２００ｒｐｍとして、真空脱気装置により系内を真空にしながら混練を行い、組成物をストランド状に押し出した。当該ストランドは定法により切断されペレットとされた。このようにしてペレット形状の本発明の変性ポリプロピレンを得た。
次に、得られた実施例１の変性ポリプロピレンペレット約１ｇを細断した後、キシレン１００ｃｃ中に溶解させ、高温状態のまま２４時間保持した後、該溶液を濾紙上に滴下した。濾紙上の析出物に関して、６０℃で８時間真空乾燥を行った。乾燥後、該析出物をプレス成形して厚さ約１００μｍのフィルムを得た。これらの処理によって変性ポリプロピレン中に含有されたフリーな成分を除くことが出来る。
このフィルムをＦＴ−ＩＲ測定を行った。得られたＩＲスペクトルを図１，（ａ）に示す。
同じ周波数領域での原料ａ−１のペレットをフィルム化したＩＲスペクトルを図１，（ｂ）に示す。
また、同じく、原料であるｂ−１単量体のＩＲスペクトルを図１，（ｃ）に示す。
図１，（ｃ）における１６００〜１６５０ｃｍ−１にみられる２−ヒドロキシエチルビニルエーテルのＩＲの特性吸収は、図１，（ｂ）には現れず、上記図１，（ａ）の上記キシレン処理後の変性ポリプロピレン中のＩＲスペクトルには現れることから、該変性ポリプロピレンにおいては、ポリプロピレンに２−ヒドロキシエチルビニルエーテルが結合していることは明らかである。【００４２】    溶融混練により得られたペレットは、熱風型乾燥機を使用して、１２０℃で４時間乾燥した。乾燥ペレットは、射出成形されて、各種試験片に成形された。
射出成形には日精樹脂工業株式会社製、ＮＰ７型Ｒｅａｌ  Ｍｉｎｉ射出成形機を使用し、射出時間９秒、冷却時間３０秒、金型温度６０℃、シリンダー設定温度２１０℃でダンベル形状試験片の射出成形を行った。
引張り試験に用いたダンベル形状試験片は、長さ７４ｍｍ、厚さ２ｍｍ、くびれ部の幅４ｍｍとした。
得られた結果を表１に示す。【００４３】    実施例１と比較例１〜２から、ポリプロピレンにヒドロキシビニルエーテル誘導体とスチレンなどを配合して成る本発明の変性ポリプロピレンは、流動性が高く、引っ張り特性に優れることが明らかである。また、該変性ポリプロピレンは官能基を含有することから、他の樹脂との相溶性、接着性や塗装性などに優れる。比較例２の場合は、流動性などは優れるが、ポリプロピレン中に官能基を含有しないため、接着性や塗装性は実施例１に劣るのは明白である。【００４４】
【表１】
2014114428.tif 000002
【産業上の利用可能性】
【００４５】本発明により、他の樹脂との相溶性、無機充填剤などとの接着性、塗装性などに優れ、流動性や機械的性質に優れ、しかも軽量で安価な変性ポリプロピレンを提供できる。
【図面の簡単な説明】
【００４６】
【図１】本発明に関わるＦＴ−ＩＲスペクトル
【図１】
2014114428.tif 000003